(57)【要約】【課題】液晶ディスプレイに重ねてもモアレや砂目が発生せず、視認性（難視認性）が良好で信頼性に優れた光透過性導電材料を提供する。【解決手段】光透過性基材上に、センサー部と、ダミー部を有する光透過性導電層を有し、該センサー部および／またはダミー部は、網目形状を有する金属パターンからなり、該金属パターンは、平面に配置された複数個の点（母点）に対して形成されるボロノイ辺からなる網目形状を有し、該母点は第二の方向よりも第一の方向に長い多角形を平面充填されてできた図形が有する個々の多角形に対して１つ配置され、かつ該母点の位置が、多角形の重心と各頂点までの９０％以下の位置を結んでできる縮小多角形内の任意の位置にある、光透過性導電材料。【選択図】図２
2016009386.tif 000002
【特許請求の範囲】
【請求項１】
光透過性基材上に、端子部に電気的に接続されたセンサー部と、端子部に電気的に接続されていないダミー部を有する光透過性導電層を有し、該光透過性導電層は、第一の方向に伸びたセンサー部がダミー部を挟んで、第一の方向に対し垂直な第二の方向に任意の周期をもって複数列並ぶことで構成され、センサー部および／またはダミー部は、網目形状を有する金属パターンからなり、該金属パターンは、平面に配置された複数個の点（母点）に対して形成されるボロノイ辺からなる網目形状を有し、該母点は、第二の方向よりも第一の方向に長い多角形を平面充填されてできた図形が有する個々の多角形に対して１つ配置され、かつ該母点の位置が、多角形の重心と多角形の各頂点を結んだ直線の、重心から多角形の各頂点までの距離の９０％以下の位置を結んでできる縮小多角形内の任意の位置にある、光透過性導電材料。
【発明の詳細な説明】
【技術分野】
【０００１】
本発明は、主にタッチパネルに用いられる光透過性導電材料に関し、特に投影型静電容量方式のタッチパネルの光透過性電極に好適に用いられる光透過性導電材料に関するものである。
【背景技術】
【０００２】
パーソナル・デジタル・アシスタント（ＰＤＡ）、ノートＰＣ、ＯＡ機器、医療機器、あるいはカーナビゲーションシステム等の電子機器においては、これらのディスプレイに入力手段としてタッチパネルが広く用いられている。
【０００３】
タッチパネルには、位置検出の方法により光学方式、超音波方式、表面型静電容量方式、投影型静電容量方式、抵抗膜方式などがある。抵抗膜方式のタッチパネルでは、タッチセンサーとなる光透過性電極として、光透過性導電材料と光透過性導電層付ガラスとがスペーサーを介して対向配置されており、光透過性導電材料に電流を流し光透過性導電層付ガラスにおける電圧を計測するような構造となっている。一方、静電容量方式のタッチパネルでは、タッチセンサーとなる光透過性電極として、基材上に光透過性導電層を有する光透過性導電材料を基本的構成とし、可動部分が無いことを特徴とすることから、高い耐久性、高い光透過率を有するため、様々な用途において適用されている。更に、投影型静電容量方式のタッチパネルは多点同時検出ができるため、スマートフォンやタブレットＰＣなどに広く用いられている。
【０００４】
一般にタッチパネルの光透過性電極に用いられる光透過性導電材料としては、基材上にＩＴＯ（酸化インジウムスズ）導電膜からなる光透過性導電層が形成されたものが使用されてきた。しかしながら、ＩＴＯ導電膜は屈折率が大きく、光の表面反射が大きいため、光透過性導電材料の光透過性が低下する問題や、ＩＴＯ導電膜は可撓性が低いため、光透過性導電材料を屈曲させた際にＩＴＯ導電膜に亀裂が生じて光透過性導電材料の電気抵抗値が高くなる問題があった。
【０００５】
ＩＴＯ導電膜に代わる光透過性導電層を有する光透過性導電材料として、光透過性基材上に光透過性導電層として金属細線を、例えば、金属細線の線幅やピッチ、更にはパターン形状などを調整して網目状に形成した光透過性導電材料が知られている。この技術により、高い光透過率を維持し、高い導電性を有する光透過性導電材料が得られる。金属細線による網目パターン（以下、金属パターン）の形状に関しては、各種形状の繰り返し単位を利用できることが知られており、例えば特開平１０−４１６８２号公報では、正三角形、二等辺三角形、直角三角形などの三角形、正方形、長方形、菱形、平行四辺形、台形などの四角形、（正）六角形、（正）八角形、（正）十二角形、（正）二十角形などの（正）ｎ角形、円、楕円、星形等の繰り返し単位、及びこれらの２種類以上の組み合わせパターンが開示されている。
【０００６】
上記した光透過性導電材料の製造方法としては、基板上に薄い触媒層を形成し、その上にレジストパターンを形成した後、めっき法によりレジスト開口部に金属層を積層し、最後にレジスト層及びレジスト層で保護された下地金属を除去することにより、金属パターンを形成するセミアディティブ方法が、例えば特開２００７−２８７９９４号公報、特開２００７−２８７９５３号公報などに開示されている。
【０００７】
また近年、銀塩拡散転写法を用いた銀塩写真感光材料を導電性材料前駆体として用いる方法が知られている。例えば特開２００３−７７３５０号公報、特開２００５−２５０１６９号公報や特開２００７−１８８６５５号公報等では、基材上に物理現像核層とハロゲン化銀乳剤層を少なくともこの順に有する銀塩写真感光材料（導電性材料前駆体）に、可溶性銀塩形成剤及び還元剤をアルカリ液中で作用させて、金属（銀）パターンを形成させる技術が開示されている。この方式によるパターニングは均一な線幅を再現することができることに加え、銀は金属の中で最も導電性が高いため、他方式に比べ、より細い線幅で高い導電性を得ることができる。更に、この方法で得られた金属パターンを有する層はＩＴＯ導電膜よりも可撓性が高く折り曲げに強いという利点がある。
【０００８】
これらの金属パターンを用いた光透過性導電材料は、液晶ディスプレイ上に重ねて置かれるため、金属パターンの周期と液晶ディスプレイの素子の周期とが干渉し、モアレが発生するという問題があった。液晶ディスプレイには画面サイズ、解像度に応じて様々な大きさの素子が使用されており、この問題を更に複雑にしている。
【０００９】
この問題に対し、例えば特開２０１１−２１６３７７号公報（特許文献１）、特開２０１３−３７６８３号公報（特許文献２）、特開２０１４−４１５８９号公報（特許文献３）、特表２０１３−５４０３３１号公報（特許文献４）などでは、金属パターンとして、例えば「なわばりの数理モデル  ボロノイ図からの数理工学入門」（非特許文献１）などに記載された、古くから知られているランダム図形を用いることで、干渉を抑制する方法が提案されている。特開２０１４−２６５１０号公報（特許文献５）では、ランダムな金属パターンを用いた単位パターン領域を複数配置して形成したタッチパネル用電極基材が紹介されている。
【先行技術文献】
【特許文献】
【００１０】
【特許文献１】特開２０１１−２１６３７７号公報
【特許文献２】特開２０１３−３７６８３号公報
【特許文献３】特開２０１４−４１５８９号公報
【特許文献４】特表２０１３−５４０３３１号公報
【特許文献５】特開２０１４−２６５１０号公報
【非特許文献】
【００１１】
【非特許文献１】なわばりの数理モデル  ボロノイ図からの数理工学入門  （共立出版  ２００９年２月）
【発明の概要】
【発明が解決しようとする課題】
【００１２】
上記のようなランダム図形を用いた金属パターンは、単純な単位図形の繰り返しによる周期を有さないため、液晶ディスプレイの素子の周期と干渉を起こすことは原理的になく、モアレが発生することはない。しかしながら、ランダム図形を用いた金属パターンは、金属細線の分布が粗になる部分と密になる部分がランダムに現れ、それが目に見える「砂目」という問題を有しており、金属パターンの視認性（難視認性）に優れた光透過性導電材料が求められていた。
【００１３】
また、投影型静電容量型タッチパネルの光透過性電極には、配線部を介して端子部に電気的に接続される、特定方向に伸びた多数のセンサー部が並んでおり、これら複数のセンサー部間に電気的な接続が無いように、センサー部間には断線部を有するダミー部が配置されている。光透過性電極のセンサー部の輪郭形状として、２枚の光透過性電極を重ね合わせた状態で平面視した時にセンサー部の重なる部分を少なくするためにダイヤモンドパターンと呼ばれる、センサー部の一部を一定の周期をもって細く絞った輪郭形状が一般的に知られている。このような輪郭形状では、部分的にセンサー部の幅が網目状の金属パターンの線間隔とあまり変わらない程非常に狭く設計される。このような場合、線幅の細い金属パターンを用いると、加工時において、高温高湿下に金属パターンが晒された時に、抵抗値の変動や、更には断線が発生するなど、信頼性に問題があることもあった。そして上記したランダムな金属パターンを有する光透過性導電材料では、この問題はとりわけ顕著に現れ、改善が求められていた。
【００１４】
本発明の課題は、液晶ディスプレイに重ねてもモアレや砂目が発生せず、視認性（難視認性）が良好で、かつ信頼性に優れた光透過性導電材料を提供することである。
【課題を解決するための手段】
【００１５】
上記の課題は、以下の光透過性導電材料によって、基本的に解決される。
光透過性基材上に、端子部に電気的に接続されたセンサー部と、端子部に電気的に接続されていないダミー部を有する光透過性導電層を有し、該光透過性導電層は、第一の方向に伸びたセンサー部がダミー部を挟んで、第一の方向に対し垂直な第二の方向に任意の周期をもって複数列並ぶことで構成され、センサー部および／またはダミー部は、網目形状を有する金属パターンからなり、該金属パターンは、平面に配置された複数個の点（母点）に対して形成されるボロノイ辺からなる網目形状を有し、該母点は、第二の方向よりも第一の方向に長い多角形を平面充填されてできた図形が有する個々の多角形に対して１つ配置され、かつ該母点の位置が、多角形の重心と多角形の各頂点を結んだ直線の、重心から多角形の各頂点までの距離の９０％以下の位置を結んでできる縮小多角形内の任意の位置にある、光透過性導電材料。
【発明の効果】
【００１６】
本発明により、液晶ディスプレイに重ねてもモアレや砂目が発生せず視認性が良好で、かつ信頼性に優れた光透過性導電材料を提供することができる。
【図面の簡単な説明】
【００１７】
【図１】本発明の光透過性導電材料の一例を示す概略図
【図２】ボロノイ図形を説明するための図
【図３】平面充填された多角形を説明するための図
【図４】平面充填された多角形の配列を説明するための概略図
【図５】平面充填された多角形の配列を説明するための概略図
【図６】単位パターン領域を説明するための概略図
【図７】実施例で用いた原稿
【発明を実施するための形態】
【００１８】
以下、本発明について詳細に説明するにあたり、図面を用いて説明するが、本発明はその技術的範囲を逸脱しない限り様々な変形や修正が可能であり、以下の実施形態に限定されないことは言うまでもない。
【００１９】
図１は、本発明の光透過性導電材料の一例を示す概略図である。図１において、光透過性導電材料１は、光透過性基材２上の少なくとも一方に、金属パターンからなるセンサー部１１とダミー部１２、周辺配線部１４、端子部１５と、金属パターンがない非画像部１３を有する。ここで、センサー部１１及びダミー部１２は網目形状の金属細線から構成されるが、図１においては便宜上、網目形状は記載せずそれらの範囲を輪郭線ａで示している。センサー部１１は周辺配線部１４を介して端子部１５に電気的に接続しており、この端子部１５を通して外部に電気的に接続することで、センサー部１１で感知した静電容量の変化を捉えることができる。本発明において、センサー部１１は端子部１５と直接に接することで電気的に接続されていても良いが、図１に示すように、複数の端子部１５を近傍に集めるために、配線部１４を介してセンサー部１１が端子部１５と電気的に接続されていることが好ましい。一方、端子部１５に電気的に接続していない金属パターンは本発明では全てダミー部１２となる。本発明において周辺配線部１４、端子部１５は特に光透過性を有する必要はないためベタパターン（光透過性を有さないパターン）でも良く、あるいはセンサー部１１やダミー部１２などのように光透過性を有する網目形状の金属細線であっても良い。
【００２０】
図１において光透過性導電材料１が有するセンサー部１１は、光透過性導電層面内において第一の方向（ｘ方向）に伸びた列電極であり、該センサー部１１はダミー部１２を挟んで、光透過性導電層面内で第一の方向と垂直な方向である第二の方向（ｙ方向）に複数列が並んでいる。本発明において、センサー部１１は図１にあるように、第二の方向（ｙ方向）に一定の周期Ｌをもって複数列並んでいる。センサー部１１の周期Ｌは、タッチセンサーとしての分解能を保つ範囲で任意の長さを設定することができる。センサー部１１は一定の幅であっても良いが、図１に示すように第一の方向（ｘ方向）にパターン周期を有することが好ましい。図１では、センサー部１１に周期Ｍにて絞り部分を設けた例（ダイヤモンドパターンの例）を示した。また、センサー部１１の幅（ダイヤモンドパターンにおいて絞られていない箇所の幅）も、タッチセンサーとしての分解能を保つ範囲で任意に設定することができ、それに応じてダミー部１２の形状や幅も任意に設定することができる。
【００２１】
本発明において、センサー部１１および／またはダミー部１２は、網目形状を有する金属パターンからなる。以下に本発明の光透過性導電材料が有する網目形状について説明する。
【００２２】
センサー部１１および／またはダミー部１２が有する網目形状は、ボロノイ辺からなる網目形状（以下、ボロノイ図形と記載）である。ボロノイ図形とは、情報処理などの様々な分野で応用されている公知の図形であり、これを説明するために図２を用いる。図２はボロノイ図形を説明するための図である。図２の（２−ａ）において、平面２０上に複数の母点２１１が配置されている時、一つの任意の母点２１１に最も近い領域２１と、他の母点に最も近い領域２１とを直線である境界線２２で区切ることで、平面２０を分割した場合に、各領域２１の境界線２２をボロノイ辺と呼ぶ。ボロノイ辺は任意の母点と近接する母点とを結んだ線分の垂直二等分線の一部になる。ボロノイ辺を集めてできる図形をボロノイ図形と呼ぶ。
【００２３】
図２の（２−ｂ）は本発明で好ましく用いられる母点の配置方法を説明するための図である。平面２０は３６個（３×１２個）の四角形２３で隙間なく平面充填されており、四角形２３の中には常に一つの母点２１１が配置されている。四角形２３は光透過性導電層の第二の方向（ｙ方向）よりも、第一の方向（ｘ方向）に長い長方形になっている。
【００２４】
図３は平面充填された多角形を説明するための図であり、（３−ａ）は六角形３１で平面を隙間なく平面充填した例である。（３−ｂ）は六角形３１の第一の方向（ｘ方向）の長さと第二の方向（ｙ方向）の長さを示した図である。本発明では、第一の方向（ｘ方向）にｘ軸、第二の方向（ｙ方向）にｙ軸を設定した場合の多角形をｘ軸へ投影した線分の長さを多角形の第一の方向（ｘ方向）の長さ、ｙ軸へ投影した線分の長さを多角形の第二の方向（ｙ方向）の長さと呼ぶ。（３−ｂ）において六角形３１の第一の方向（ｘ方向）の長さはＸ３１、第二の方向の長さはＹ３１である。六角形３１は光透過性導電層の第二の方向（ｙ方向）よりも、第一の方向（ｘ方向）に長い形状になっている。
【００２５】
本発明においては、多角形は四角形や六角形以外に三角形を用いても良く、また複数の種類、複数の大きさの多角形を用いても良い。複数の種類、複数の大きさの多角形を用いる場合には、５０％以上の個数の多角形が第二の方向（ｙ方向）よりも、第一の方向（ｘ方向）に長い形状であれば良い。多角形の選択の中では、単一種の形状の多角形が好ましい。また、単一の大きさの多角形が好ましい。
【００２６】
前述の通り、母点は第二の方向よりも第一の方向に長い多角形を平面充填されてできた図形が有する個々の多角形に対して１つ配置される。その位置としては図２の（２−ｂ）、あるいはその拡大図である（２−ｃ）を用いて説明する。本発明において母点２１１は、多角形の重心２４と多角形の各頂点を結んだ直線において、その重心２４から各頂点までの距離の、重心から９０％以下の位置２５１、２５２、２５３、２５４を結んでできる縮小多角形である縮小四角形２５内の任意の位置に配置される。（２−ｃ）においては、多角形の重心から各頂点の９０％の位置を結んでできる縮小多角形を取り上げたが、本発明では、９０％以下の任意の範囲を選ぶことができる。また、各頂点までの重心からの距離の割合は一定であることが好ましいが、９０％以下の範囲であればそれぞれ任意の値をとることもできる。縮小多角形を形成する重心から各頂点までの距離が短い場合には、モアレが発生しやすくなるため、縮小多角形の特に好ましい重心から各頂点までの距離は各頂点とも５０〜８０％である。
【００２７】
本発明では、母点の位置を決定する平面充填される多角形は第一の方向、即ちセンサー部が伸びる方向と同じ方向に長い形状を有している。これより、ボロノイ辺はセンサー部の方向に配向した形状を取りやすくなる。平面充填される多角形の第一の方向と第二の方向の好ましい長さの比は１．１：１〜１０：１であり、より好ましくは１．１：１〜５：１である。また、本発明では、センサー部の第二の方向（ｙ方向）に最も短い部分（幅の最も狭い部分）において、同多角形は第二の方向に５個以上配置されることが好ましい。図４及び図５は多角形の配列を説明するための図である。図４の（４−ａ）において、センサー部１１は第一の方向（ｘ方向）に伸びた列電極であり、ダミー部１２との境界を仮の境界線Ｒ（実在しない線）で図示している。（４−ａ）において、センサー部１１はＫの部分で第二の方向（ｙ方向）に最も短く（狭く）なっている。（４−ｂ）は前記したＫの部分の拡大図であり、図５の（５−ａ）、（５−ｂ）も同じくＫの部分を図示している。図５の（５−ａ）はＫの部分において多角形がｙ方向に５．７個配置された状態を示しており、（５−ｂ）は（５−ａ）の多角形内に本発明に従って母点を配置し、ボロノイ図形を作製する様子を示したものである。このように、第二の方向（ｙ方向）においてセンサー部の最も狭い部分に、母点を配置する元となる多角形が５個以上並ぶことにより、金属パターンが不規則な形状であっても信頼性（例えば一箇所が断線しても電極として作用する）を保つことができるため好ましい。なお、母点を配置する元となる多角形の最も短い辺の長さは１００〜２０００μｍであることが好ましく、より好ましくは１２０〜８００μｍである。
【００２８】
先の図１の説明において述べたように、センサー部とダミー部の間には電気的な接続はない。図４の（４−ａ）において、センサー部１１とダミー部１２が有する金属パターンはボロノイ図形からなり、センサー部１１は周辺配線１４と電気的に接続している。前記した通り、センサー部１１とダミー部１２の境界に仮の境界線Ｒを図示しており、この仮の境界Ｒでセンサー部１１とダミー部１２の間で断線部が形成される。断線部の長さは３〜１００μｍであることが好ましく、より好ましくは５〜２０μｍである。図４の（４−ａ）では断線部は仮の境界線Ｒに沿った位置にのみ有しているが、それ以外にもダミー部１２中には任意の数の断線部を任意の位置に設けることもできる。
【００２９】
本発明においては、センサー部１１および／またはダミー部１２は、例えば前述した３６個の四角形で平面充填された四角形の縮小四角形内の母点によって形成されたボロノイ図形を単位パターンとし、この単位パターン領域を光透過性導電層内で繰り返すことで、形成するようにしても良い。図６はこの単位パターン領域を説明するための概略図である。（６−ａ）は、網目形状を有する単位パターン領域の例である。網目形状を有する単位パターン領域６１を繰り返した例が（６−ｂ）である。（６−ｂ）において単位パターン領域６１の網目形状は、四角６４で囲まれた単位パターン領域の範囲内において周期は存在しない。この単位パターン領域６１（ｘ方向の長さが６２、ｙ方向の長さが６３）が、ｘ方向に繰り返し周期６２、ｙ方向に繰り返し周期６３で繰り返されて、一連の大きな金属パターンを形成している。ボロノイ図形による単位パターン領域をこのように繰り返した場合、隣り合う単位パターン領域との境界部で金属細線同士が繋がらず、特にセンサー部１１においては断線してしまうことがあるので、単位パターン領域６１の四角６４上に位置する金属細線の位置は、繰り返した際に隣り合う単位パターン領域の金属細線と繋がるように、適宜調整することが望ましい。
【００３０】
図６の（６−ｂ）では、四角６４の単位パターン領域６１を光透過性導電層面内でｘ方向とｙ方向の２方向に繰り返して一連の大きな金属パターンを形成しているが、単位パターン領域６１の範囲の輪郭形状は、それを用いて平面充填できる形状であれば、例えば正三角形、二等辺三角形、直角三角形などの三角形、正方形、長方形、菱形、平行四辺形、台形などの四角形、正六角形、及びこれらや他の形状との２種類以上の組み合わせなど、どのような形状でも構わない。また、繰り返す方向も単位パターン領域の範囲の輪郭形状に合わせて、光透過性導電層面内における少なくとも二方向を選択することができる。
【００３１】
本発明においてセンサー部１１、およびダミー部１２（場合によっては周辺配線部１４および端子部１５等も）を構成する金属パターンは金属から構成され、該金属パターンは金、銀、銅、ニッケル、アルミニウム、及びこれらの複合材からなることが好ましい。これら金属パターンを形成する方法としては、銀塩感光材料を用いる方法、同方法を用いて得られた銀画像に無電解めっきや電解めっきを施す方法、スクリーン印刷法を用いて銀ペースト、銅ペーストなどの導電性インキを印刷する方法、銀インクや銅インクなどの導電性インクをインクジェット法で印刷する方法、あるいは蒸着やスパッタなどで導電性層を形成し、その上にレジスト膜を形成し、露光、現像、エッチング、レジスト層除去することで得る方法、銅箔などの金属箔を貼り、更にその上にレジスト膜を形成し、露光、現像、エッチング、レジスト層除去することで得る方法など、公知の方法を用いることができる。中でも製造される金属パターンの厚みが薄くでき、更に極微細な金属パターンも容易に形成できる銀塩拡散転写法を用いることが好ましい。これらの方法で作製した金属パターンの厚みは、厚すぎると後工程（例えば他の基材との貼合）が困難になる場合があり、また薄すぎるとタッチパネルとして必要な導電性を確保し難くなる。よって、その厚みは０．０１〜５μｍが好ましく、より好ましくは０．０５〜１μｍである。またセンサー部１１とダミー部１２が有するボロノイ図形（ボロノイ辺）の線幅は好ましくは１〜２０μｍ、より好ましくは２〜７μｍである。センサー部１１とダミー部１２の全光線透過率は好ましくは８０％以上、より好ましくは８５％以上である。また、センサー部１１とダミー部１２の全光線透過率は、差が±０．１％以内であることが好ましく、同じであることがより好ましい。センサー部１１とダミー部１２のヘイズ値は２以下が好ましい。センサー部１１とダミー部１２のｂ＊値は２．０以下が好ましく、１．０以下がより好ましい。
【００３２】
本発明の光透過性導電材料が有する光透過性基材としては、ガラスやあるいはポリエチレンテレフタレート（ＰＥＴ）やポリエチレンナフタレート（ＰＥＮ）等のポリエステル樹脂、アクリル樹脂、エポキシ樹脂、フッ素樹脂、シリコーン樹脂、ポリカーボネート樹脂、ジアセテート樹脂、トリアセテート樹脂、ポリアリレート樹脂、ポリ塩化ビニル、ポリスルフォン樹脂、ポリエーテルスルフォン樹脂、ポリイミド樹脂、ポリアミド樹脂、ポリオレフィン樹脂、環状ポリオレフィン樹脂等の公知の光透過性を有するシートを用いることが好ましい。ここで光透過性とは全光線透過率が６０％以上であることを意味する。光透過性基材の厚みは５０μｍ〜５ｍｍであることが好ましい。また光透過性基材は指紋防汚層、ハードコート層、反射防止層、防眩層などの公知の層を有していても良い。
【００３３】
本発明の光透過性導電材料は、前記した光透過性導電層を有する以外にも、ハードコート層、反射防止層、粘着層、防眩層など公知の層を任意の場所に有することができる。また、光透過性基材と光透過性導電層との間に、物理現像核層、易接着層、接着層など公知の層を有することができる。
【実施例】
【００３４】
以下、本発明に関し実施例を用いて詳細に説明するが、本発明はその要旨を超えない限り、以下の実施例に限定されるものではない。
【００３５】
＜光透過性導電材料１＞
光透過性基材として、厚み１００μｍのポリエチレンテレフタレートフィルムを用いた。なおこの光透過性基材の全光線透過率は９１％であった。
【００３６】
次に下記処方に従い、物理現像核層塗液を作製し、上記光透過性基材上に塗布、乾燥して光透過性基材上に物理現像核層を設けた。
【００３７】
＜硫化パラジウムゾルの調製＞
Ａ液    塩化パラジウム                                ５ｇ
塩酸                                        ４０ｍｌ
蒸留水                                  １０００ｍｌ
Ｂ液    硫化ソーダ                                ８．６ｇ
蒸留水                                  １０００ｍｌ
Ａ液とＢ液を撹拌しながら混合し、３０分後にイオン交換樹脂の充填されたカラムに通し硫化パラジウムゾルを得た。
【００３８】
＜物理現像核層塗液の調製＞銀塩感光材料の１ｍ２あたりの量
前記硫化パラジウムゾル                            ０．４ｍｇ
２質量％グリオキザール水溶液                      ０．２ｍｌ
界面活性剤（Ｓ−１）                                  ４ｍｇ
デナコールＥＸ−８３０                              ５０ｍｇ
（ナガセケムテックス（株）製ポリエチレングリコールジグリシジルエーテル）
１０質量％ＳＰ−２００水溶液                      ０．５ｍｇ
（（株）日本触媒製ポリエチレンイミン；平均分子量１０，０００）
【００３９】
続いて、光透過性基材に近い方から順に下記組成の中間層、ハロゲン化銀乳剤層、及び保護層を上記物理現像核液層の上に塗布、乾燥して、銀塩感光材料を得た。ハロゲン化銀乳剤は、写真用ハロゲン化銀乳剤の一般的なダブルジェット混合法で製造した。このハロゲン化銀乳剤は、塩化銀９５モル％と臭化銀５モル％で、平均粒径が０．１５μｍになるように調製した。このようにして得られたハロゲン化銀乳剤を定法に従いチオ硫酸ナトリウムと塩化金酸を用い、金イオウ増感を施した。こうして得られたハロゲン化銀乳剤は銀１ｇあたり０．５ｇのゼラチンを含む。
【００４０】
＜中間層組成／１ｍ２あたり＞
ゼラチン                                          ０．５ｇ
界面活性剤（Ｓ−１）                                  ５ｍｇ
染料１                                              ５０ｍｇ
【００４１】
【化１】
2016009386.tif 000003
【００４２】
【化２】
2016009386.tif 000004
【００４３】
＜ハロゲン化銀乳剤層１組成／１ｍ２あたり＞
ゼラチン                                          ０．５ｇ
ハロゲン化銀乳剤                                  ３．０ｇ銀相当
１−フェニル−５−メルカプトテトラゾール              ３ｍｇ
界面活性剤（Ｓ−１）                                ２０ｍｇ
【００４４】
＜保護層１組成／１ｍ２あたり＞
ゼラチン                                              １ｇ
不定形シリカマット剤（平均粒径３．５μｍ）          １０ｍｇ
界面活性剤（Ｓ−１）                                １０ｍｇ
【００４５】
このようにして得た銀塩感光材料に、図１のパターンの画像を有する透過原稿をそれぞれ密着し、水銀灯を光源とする密着プリンターで４００ｎｍ以下の光をカットする樹脂フィルターを介して露光した。なお、透過原稿の一部を拡大したのが図７である（図７には仮の境界線も示している）。センサー部１１のｙ方向の最も狭い部分は０．８ｍｍであった。図７において、センサー部１１とダミー部１２が有するボロノイ図形を作製するにあたり、ｘ、ｙ方向に並び、ｘ方向の一辺の長さが０．６ｍｍ、ｙ方向の一辺の長さが０．１５ｍｍである長方形を平面充填し、その８０％の縮小長方形の中に、母点をランダムに配置した。なお、前記したセンサー部１１におけるｙ方向の最も狭い部分における長方形の数は５．３個である。ボロノイ辺の線幅は４μｍとした。センサー部分とダミー部分との境界には２０μｍの断線部を設け、センサー部の全光線透過率は８９．５％、ダミー部のそれは８９．５％である。
【００４６】
その後、下記拡散転写現像液中に２０℃で６０秒間浸漬した後、続いてハロゲン化銀乳剤層、中間層、および保護層を４０℃の温水で水洗除去し、乾燥処理した。こうして光透過性導電層として、図１の形状を有する金属銀画像を有する光透過性導電材料１を得た。得られた光透過性導電材料が有する光透過性導電層の金属銀画像は、図１および図７のパターンを有する透過原稿と同じ形状、同じ線幅であった。また金属銀画像の膜厚は共焦点顕微鏡で調べ、０．１μｍであった。
【００４７】
＜拡散転写現像液組成＞
水酸化カリウム                                      ２５ｇ
ハイドロキノン                                      １８ｇ
１−フェニル−３−ピラゾリドン                        ２ｇ
亜硫酸カリウム                                      ８０ｇ
Ｎ−メチルエタノールアミン                          １５ｇ
臭化カリウム                                      １．２ｇ
全量を水で１０００ｍｌ
ｐＨ＝１２．２に調整する。
【００４８】
＜光透過性導電材料２＞
図１のパターンを有する透過原稿であるが、ボロノイ図形の作製において、ｘ方向の一辺の長さが０．３３３ｍｍ、ｙ方向の一辺の長さが０．２７ｍｍである長方形を平面充填し、その８０％の縮小長方形の中に、母点をランダムに配置した以外は光透過性導電材料１と同様にして光透過性導電材料２を得た。センサー部１１におけるｙ方向の最も狭い部分における長方形の数は２．９６個である。パターンの線幅、全光線透過率は光透過性導電材料１と同じである。
【００４９】
＜光透過性導電材料３＞
図１のパターンを有する透過原稿であるが、ボロノイ図形の作製において、一辺の長さが０．３ｍｍである正方形を平面充填し、その８０％の縮小正方形の中に、母点をランダムに配置した以外は光透過性導電材料１と同様にして光透過性導電材料３を得た。センサー部１１におけるｙ方向の最も狭い部分における正方形の数は２．６７個である。パターンの線幅、全光線透過率は光透過性導電材料１と同じである。
【００５０】
＜光透過性導電材料４＞
図１のパターンを有する透過原稿であるが、ボロノイ図形の作製において、ｘ方向の一辺の長さが０．９ｍｍ、ｙ方向の一辺の長さが０．１ｍｍである長方形を平面充填し、その８０％の縮小長方形の中に、母点をランダムに配置した以外は光透過性導電材料１と同様にして光透過性導電材料４を得た。センサー部１１におけるｙ方向の最も狭い部分における長方形の数は８個である。パターンの線幅、全光線透過率は光透過性導電材料１と同じである。
【００５１】
＜光透過性導電材料５＞
図１のパターンを有する透過原稿であるが、ボロノイ図形の作製において、ｘ方向の一辺の長さが０．９ｍｍ、ｙ方向の一辺の長さが０．１ｍｍである長方形を平面充填し、その９０％の縮小長方形の中に、母点をランダムに配置した以外は光透過性導電材料１と同様にして光透過性導電材料５を得た。センサー部１１におけるｙ方向の最も狭い部分における長方形の数は８個である。パターンの線幅、全光線透過率は光透過性導電材料１と同じである。
【００５２】
＜光透過性導電材料６＞
図１のパターンを有する透過原稿であるが、ボロノイ図形の代わりに、ｘ方向とｙ方向に対角線を有し、ｘ方向の対角線の長さが５００μｍ、ｙ方向の対角線の長さが２６０μの菱形を単位図形とし、この単位図形が繰り返してなる網目形状を用いた透過原稿を用いた以外は光透過性導電材料１と同様にして光透過性導電材料６を得た。センサー部１１におけるｙ方向の最も狭い部分における菱形の数は３．０８個である。なお、パターンの線幅は４μｍ、センサー部及びダミー部の全光線透過率は８９．３％である。
【００５３】
得られた光透過性導電材料１〜６について、視認性、及び抵抗値の安定性（信頼性）について評価した。結果を表１に示す。なお、視認性については、得られた光透過性導電材料を、全面白画像を表示したＦｌａｔｒｏｎ２３ＥＮ４３Ｖ−Ｂ２  ２３型ワイド液晶モニタ（ＬＧ  Ｅｌｅｃｔｒｏｎｉｃｓ社製）の上に載せ、モアレ、あるいは砂目がはっきり出ているものを×、よく見ればわかるものを△、全くわからないものを○とした。抵抗値の安定性については、温度８５℃湿度９５％ＲＨの環境下に各光透過性導電材料を６００時間放置した後、図１における端子部１５とそれと電気的に接続している端子部１５の間の導通を全端子間について調べ、断線の発生している割合を調べた。
【００５４】
【表１】
2016009386.tif 000005
【００５５】
表１の結果から、本発明によって静電容量方式を用いたタッチパネルの光透過性電極として好適な、液晶ディスプレイに重ねてもモアレが発生せず、かつ視認性が良好で抵抗値の安定性（信頼性）に優れた光透過性導電材料が得られることがわかる。
【符号の説明】
【００５６】
１  光透過性導電材料
２  光透過性基材
１１  センサー部
１２  ダミー部
１３  非画像部
１４  周辺配線部
１５  端子部
２０  平面
２１  領域
２２  領域の境界線
２３  四角形
２４  四角形の重心
２５  縮小四角形
６１  単位パターン領域
６２、６３  繰り返し周期
２１１  母点
２５１、２５２、２５３、２５４  重心から頂点までの９０％の位置
Ｒ  仮の境界線
【図１】
2016009386.tif 000006
【図２】
2016009386.tif 000007
【図３】
2016009386.tif 000008
【図４】
2016009386.tif 000009
【図５】
2016009386.tif 000010
【図６】
2016009386.tif 000011
【図７】
2016009386.tif 000012